(57)【要約】【課題】本発明は、紙用グラビア墨インキ組成物およびこれを用いてなる印刷物に関する。更に詳しくは、インキが浸透しやすいノンコート紙へ印刷した際も良好な黒色感を有すると共に良好な接着性と印刷時に良好な印刷適性を有する紙用グラビア墨インキ組成物およびこれを用いてなる印刷物を提供することにある。【解決手段】特定のＤＢＰ吸油量を持つ高吸油量カーボンブラック（１）、低吸油量カーボンブラック（２）を併用した溶剤型グラビア印刷墨インキ組成物であって、カーボンブラックの重量比や吸油量を調節した紙用グラビア墨インキ組成物。【選択図】なし【特許請求の範囲】
【請求項１】
高吸油量カーボンブラック（１）、低吸油量カーボンブラック（２）、樹脂および溶剤を含有する紙用グラビア墨インキ組成物であって、
カーボンブラック（１）のＤＢＰ吸油量をＡ（１）、カーボンブラック（２）のＤＢＰ吸油量をＡ（２）、墨インキ組成物中のカーボンブラック（１）の重量比をＷ（１）％、カーボンブラック（２）の重量比をＷ（２）％としたとき、下記（ア）〜（ウ）であることを特徴とする紙用グラビア墨インキ組成物。
（ア）Ａ（１）が１００〜１４０ｍｌ／１００ｇであり、Ａ（２）が５０〜７０ｍ        ｌ／１００ｇである。
（イ）（Ａ（１）×Ｗ（１）＋Ａ（２）×Ｗ（２））／（（Ｗ（１）＋Ｗ（２））        が８５〜１００である。
（ウ） Ｗ（１）＋Ｗ（２）が８〜１１．５である。
【請求項２】
更に、二酸化珪素、炭酸マグネシウム、炭酸カルシウムおよび硫酸バリウムから選択される１種類以上の無機フィラーを含有し、墨インキ組成物全量中、前記無機フィラーを０．５〜３．０重量％含有することを特徴とする請求項１記載の紙用グラビア墨インキ組成物。
【請求項３】
樹脂が、硝化綿、塩素化ポリオレフィン樹脂、塩化ビニル―酢酸ビニル共重合樹脂およびライムロジン樹脂から選択される１種類以上の樹脂を含有することを特徴とする請求項１または２記載の紙用グラビア墨インキ組成物。
【請求項４】
請求項１〜３いずれか記載の紙用グラビア墨インキ組成物を、紙基材に印刷してなる印刷物。
【発明の詳細な説明】
【技術分野】
【０００１】
本発明は、紙用グラビア墨インキ組成物およびこれを用いてなる印刷物に関する。更に詳しくは、インキが浸透しやすいノンコート紙へ印刷した際も良好な黒色感を有すると共に良好な接着性と印刷時に良好な印刷適性を有する溶剤型のグラビア墨インキ組成物およびこれを用いてなる印刷物に関する。
【背景技術】
【０００２】
グラビア印刷は出版用途、食品包装などの包装用途などの印刷に使用される。グラビア印刷の大きな特徴の１つには、多様な基材への印刷が可能であることが挙げられる。例としてポリプロピレンなどのポリオレフィン系やポリエチレンテレフタレートなどのプラスチックフィルム基材、紙基材、アルミニウム箔などの金属箔などに印刷が可能であり、印刷物は用途に応じて後加工が施され使用される。
【０００３】
中でも紙基材には、意匠性の観点や後加工に応じ、アート紙、コート紙、ノンコート紙などが使用される。特にノンコート紙はコート層の塗工が必要ないため安価であり、出版用途、包装用途などに広く使用されている。
【０００４】
グラビア印刷インキは大きく溶剤型のグラビア印刷インキと水性グラビア印刷インキに分類される。水性型グラビア印刷インキと比較し溶剤型グラビア印刷インキは炭化水素、ケトン類、エステル類、アルコール類などの有機溶剤を適宜使用することでさまざまな樹脂を溶解し使用することができる。そのため適切な樹脂を選択することで耐摩擦性、耐熱性などの後加工適性や印刷適性を得ることができるという利点を持つ。
【０００５】
しかしながら、溶剤型グラビア印刷インキをノンコート紙に使用した場合、基材への浸透性が大きいために著しい濃度低下が生じる。この原因として挙げられるのは、グラビア印刷が印刷時のインキ粘度が低く、さらに有機溶剤は表面張力が低いためノンコート紙へ染み込みやすいことである。そのため、ノンコート紙に印刷した際も十分な濃度を維持するために、インキ中の顔料分を増加させる方法があるが、インキ中の顔料分を増加させると相対的な樹脂分は低下する。この樹脂分の低下により、インキ中で分散されている顔料を包む樹脂分が低下することになり版かぶり性など印刷適性の低下が生じるほか、ノンコート紙に印刷した際には樹脂も基材へ浸透してしまうため顔料を包む樹脂がさらに低下し、チョーキングを発生させることによって基材への接着性が低下するという問題も生じてしまう。
【０００６】
以上の問題点から、浸透性の大きいノンコート紙にて高い濃度の印刷物を作成する場合は、表面張力の高い水性型グラビア印刷インキをはじめとした水性インキを使用するか、もしくは高粘度にて印刷が可能なオフセット印刷を使用することが必要であり、溶剤型グラビア印刷インキを使用しノンコート紙に印刷される場合、低濃度にて問題ない用途のみに限定して使用されることが一般的であった。
【０００７】
特に墨インキは他の色と比較し、浸透による目視での濃度、黒色感の低下が著しく、オフセット印刷インキにおいても浸透による濃度低下を防止するため顔料のカーボンブラックの選定やインキ製法に関する様々な技術が、例えば特許文献１にて報告されている。しかしながら、これらの特許はオフセット印刷インキについて限定されたものであり、基材への浸透性の高い溶剤型グラビア印刷墨インキにこれらを利用したとしても黒色感ある印刷物を得ることができない。溶剤型グラビア印刷墨インキの浸透防止については特許文献２にて記述があるものの、開示されている内容はオフセット印刷インキに関する記述であり、これを溶剤型グラビア印刷墨インキへ利用したとしても黒色感ある印刷物を得ることはできない。
【０００８】
グラビア印刷墨インキに顔料として使用されるカーボンブラックは一次（基本）粒子と呼ばれる球状のカーボン粒子が融着し、ぶどうの房に例えられるような鎖状に枝分かれした複雑な凝集体を形成している。この凝集体をアグリゲートと呼び、このアグリゲートを形成している一次粒子の融着の程度をストラクチャーと呼んでいる。一般的にノンコート紙に対して浸透を防止し印刷濃度を維持するためにはアグリゲート径の大きいカーボンブラック、すなわち一次粒子径が大きい、もしくはストラクチャーが高いカーボンを選択する必要があることが非特許文献１などで知られている。
【０００９】
ストラクチャーの程度は、フタル酸ジブチル（本発明において、ＤＢＰと略す。）吸油量測定法により評価することができる。ストラクチャーが高いとＤＢＰ吸油量は大きくなる。ＤＢＰ吸油量の大きいカーボンブラックを用いた溶剤型グラビア印刷墨インキで印刷を行った場合、インキの浸透を抑制することで印刷濃度を維持することが可能である。しかしＤＢＰ吸油量の大きいカーボンブラックは一般的に着色力が低く、良好な黒色感を得るためにはインキ中の顔料分が多量に必要になる。溶剤型グラビア印刷墨インキにおいてインキ中の顔料分が過剰になると版かぶり性などの印刷適性の悪化やチョーキング現象による接着不良を引き起こす。
【００１０】
一方、ＤＢＰ吸油量の小さいカーボンブラックを用いた溶剤型グラビア印刷墨インキで印刷を行った場合、着色力は向上するものの前述のようにインキの浸透を抑制することでできないため印刷濃度を維持することができず、良好な黒色感を得ることができない。
【先行技術文献】
【特許文献】
【００１１】
【特許文献１】特開２０１１−２２５７４７号公報
【特許文献２】特開２００４−２６９５７２号公報
【非特許文献】
【００１２】
【非特許文献１】「カーボンブラック便覧」平成７年４月１５日、第３版、編集発              行者カーボンブラック協会
【発明の概要】
【発明が解決しようとする課題】
【００１３】
本発明の課題はノンコート紙など浸透性の強い基材に印刷した場合も良好な黒色感を有する共に、基材への良好な接着性と印刷適性を有する紙用グラビア墨インキ組成物および印刷物を提供することにある。
【課題を解決するための手段】
【００１４】
上記課題を解決すべく鋭意検討した結果、特定のＤＢＰ吸油量を持つ高吸油量カーボンブラック（１）、低吸油量カーボンブラック（２）を紙用グラビア印刷墨インキ組成物に併用することで上記課題を解決するに至った。
すなわち、本発明は、高吸油量カーボンブラック（１）、低吸油量カーボンブラック（２）、樹脂および溶剤を含有する紙用グラビア墨インキ組成物であって、カーボンブラック（１）のＤＢＰ吸油量をＡ（１）、カーボンブラック（２）のＤＢＰ吸油量をＡ（２）、墨インキ組成物中のカーボンブラック（１）の重量比をＷ（１）％、カーボンブラック（２）の重量比をＷ（２）％としたとき、下記（ア）〜（ウ）であることを特徴とする紙用グラビア墨インキ組成物に関する。
（ア）Ａ（１）が１００〜１４０ｍｌ／１００ｇであり、Ａ（２）が５０〜７０ｍ        ｌ／１００ｇである。
（イ）（Ａ（１）×Ｗ（１）＋Ａ（２）×Ｗ（２））／（（Ｗ（１）＋Ｗ（２））        が８５〜１００である。
（ウ）Ｗ（１）＋Ｗ（２）が８〜１１．５である。
更に、本発明は、二酸化珪素、炭酸マグネシウム、炭酸カルシウムおよび硫酸バリウムから選択される１種類以上の無機フィラーを含有し、墨インキ組成物全量中、前記無機フィラーを０．５〜３．０重量％含有することを特徴とする紙用グラビア墨インキ組成物に関する。
更に、本発明は、樹脂が、硝化綿、塩素化ポリオレフィン樹脂、塩化ビニル―酢酸ビニル共重合樹脂およびライムロジン樹脂から選択される１種類以上の樹脂を含有することを特徴とする紙用グラビア墨インキ組成物に関する。
更に、本発明は、前記紙用グラビア墨インキ組成物を、紙基材に印刷してなる印刷物に関する。
【発明の効果】
【００１５】
本発明は、特定のＤＢＰ吸油量を持つ高吸油量カーボンブラック（１）、低吸油量カーボンブラック（２）を紙用グラビア印刷墨インキ組成物に併用することでノンコート紙など浸透性の強い基材に印刷した場合も良好な黒色感を有する共に、基材への良好な接着性と印刷適性を有する紙用グラビア墨インキ組成物を得ることができた。
【発明を実施するための形態】
【００１６】
本発明の紙用グラビア墨インキ組成物に使用する高吸油量カーボンブラック（１）はＤＢＰ吸油量が１００〜１４０ｍｌ／１００ｇである必要がある。ＤＢＰ吸油量が１００ｍｌ／１００ｇより小さいと原紙への浸透を抑制することができず、黒色感の低下が起こる。ＤＢＰ吸油量が１４０ｍｌ／１００ｇより大きくなると顔料が樹脂分を過剰に吸着し、分散された顔料を包む樹脂分の低下が起こり、チョーキング現象が発生し接着性が低下する。
【００１７】
本発明の紙用グラビア墨インキ組成物に使用する低吸油量カーボンブラック（２）はＤＢＰ吸油量が５０〜７０ｍｌ／１００ｇである必要がある。ＤＢＰ吸油量が５０ｍｌ／１００ｇより小さいと、版かぶり性などの印刷適性が低下する。これは、一般的にＤＢＰ吸油量の小さいカーボンブラックは難分散性を示すためである。ＤＢＰ吸油量が７０ｍｌ／１００ｇより大きくなると低吸油量カーボンブラック（２）が与える黒色感が十分でなくなるため印刷物の黒色感が低下する。
【００１８】
本発明の紙用グラビア墨インキ組成物に使用する高吸油量カーボンブラック（１）および低吸油量カーボンブラック（２）の吸油量について、（Ａ（１）×Ｗ（１）＋Ａ（２）×Ｗ（２））／（（Ｗ（１）＋Ｗ（２））が８５〜１００であることが必要である。本式は２種類のカーボンブラックの重量比に基付いた平均吸油量を表すもので、その値が８５以下だと吸油量が小さいため原紙への浸透を抑制することができず、黒色感の低下が起こる、１００以上だと分散された顔料を包む樹脂分の低下が起こり、チョーキング現象が発生し接着性が低下する。
【００１９】
また、高吸油量カーボンブラック（１）および低吸油量カーボンブラック（２）の使用量はＷ（１）＋Ｗ（２）が８〜１１．５であることが必要である。８以下だとインキ塗膜中の顔料分が少なくなり印刷物の黒色感が十分でなくなる。１１．５より多いとインキ中の顔料分が過剰であるため、印刷時に版かぶりが発生するなど印刷適性が低下が起こる。
尚、本発明におけるＷ（１）、Ｗ（２）はインキ印刷時の値とする。
【００２０】
本発明に使用する高吸油量カーボンブラック（１）および低吸油量カーボンブラック（２）はファーネスブラックと呼ばれる、ファーネス炉にて芳香族炭化水素などの原料を高温ガス中で不完全燃焼させ生成させるカーボンブラックを用いる。ファーネスブラックはゴム用カーボンブラックとカラー用カーボンブラックに大きく分けられる。ゴム用カーボンブラックをグラビア印刷インキへ利用することも可能であるが、版かぶり性などの印刷適性の観点から通常グラビア印刷墨インキにはカラー用カーボンブラックを用いる。本発明に使用する高吸油量カーボンブラック（１）および低吸油量カーボンブラック（２）も同様にカラー用カーボンブラックを使用することが望ましい。また、カラー用カーボンブラックには黒色感とインキ流動性を向上させる目的で表面酸化処理などの表面処理を施したものもあり、本発明に使用する高吸油量カーボンブラック（１）および低吸油量カーボンブラック（２）はこれら表面処理を施したカラー用カーボンブラックを使用することも可能である。
本発明におけるＤＢＰ吸油量はＡＳＴＭ  Ｄ―２４１４に準拠して測定した。
【００２１】
さらに、本発明の紙用グラビア墨インキ組成物には更なる浸透防止を目的として二酸化珪素、炭酸マグネシウム、炭酸カルシウム、硫酸バリウムから選ばれる１種類以上の無機フィラーを使用することが可能である。これらの無機フィラーは浸透防止効果と印刷適性の観点から紙用グラビア墨インキに対して０．５％〜３％添加することが望ましい。これらの無機フィラーは市販品を使用することが可能であり例えば二酸化珪素（サイリシア３５０  富士シリシア株式会社製）、炭酸マグネシウム（炭酸マグネシウム金星  神島化学工業株式会社製）炭酸カルシウム（白艶華T−DD  白石カルシウム株式会社製）、硫酸バリウム（沈降性硫酸バリウムBM−１１０  堺化学工業株式会社製）などが挙げられる。好ましくは炭酸マグネシウム、炭酸カルシウムである。
【００２２】
本発明の紙用グラビア墨インキ組成物に使用する樹脂は硝化綿、塩素化ポリオレフィン樹脂、塩化ビニル−酢酸ビニル共重合樹脂、ライムロジン樹脂のうち少なくとも１種類以上を、印刷適性や後加工への適性に応じて適宜選択することが可能である。これらの樹脂は市販品を使用することも可能であり、例えば  硝化綿（ＫＣＮＣ１／１６Ｇ  ＫＯＲＥＡ ＣＮＣ社製）、塩素化ポリオレフィン樹脂（スーパークロンＨＰ６２０  日本製紙ケミカル株式会社製）、塩化ビニル―酢酸ビニル共重合樹脂（ソルバインA  日信化学株式会社製）、ライムロジン樹脂（荒川化学株式会社製）などがある。また、これらの樹脂にポリウレタン樹脂やアクリル樹脂を併用して使用することも可能である。好ましくは硝化綿、塩素化ポリオレフィンである。
【００２３】
本発明の紙用グラビア墨インキ組成物に使用する溶剤は、炭化水素系、ケトン系、エステル系、グリコールエーテル系、アルコ−ル系などを樹脂の溶解性や乾燥性を考慮し適宜選択することが可能である。具体的には、トルエン、メチルシクロへキサン等の炭化水素系、アセトン、メチルエチルケトン等のケトン系、酢酸エチル、酢酸ｎプロピル等のエステル系、プロピレングリコールモノメチルエーテル、エチレングリコールモノプロピレングリコール等のグリコールエーテル類、メタノ−ル、エタノ−ル、プロパノ−ル等のアルコ−ル系有機溶剤を単独で、または２種以上を混合して用いることができる。
【００２４】
本発明の紙用グラビア墨インキ組成物には目的に応じ、さらに顔料分散剤、レベリング剤、消泡剤、ワックス、可塑剤、架橋剤の添加剤類も必要に応じて使用することができる。
【００２５】
本発明の紙用グラビア墨インキ組成物は、浸透性の強いノンコート紙のほか、コート紙、ポリエチレンラミネート紙などの紙基材にグラビア印刷方式にて単独でまたは混合されて各印刷ユニットに供給され、印刷することができる。
【実施例】
【００２６】
以下に、実施例および比較例により、一層具体的に説明するが、本発明はこれらの実施例によりなんら限定されるものではない。「部」とあるものは特に断りのない限り、すべて「重量部」を意味するものとする。
【００２７】
＜樹脂ワニスｒ（ａ）の調製＞
撹拌機、温度計、還流冷却器および窒素ガス導入管を備えた四ツ口フラスコにてＫＯＲＥＡ ＣＮＣ社製硝化綿「ＫＣＮＣ１／１６Ｇ」４０部(イソプロピルアルコール１０部含む）、酢酸エチル６０部を窒素気流下で攪拌しながら４０℃、２時間溶解させて、固形分３０％の樹脂ワニスｒ（ａ）を得た。
【００２８】
＜樹脂ワニスｒ（ｂ）の調製＞
撹拌機、温度計、還流冷却器および窒素ガス導入管を備えた四ツ口フラスコにて日本製紙ケミカル株式会社製塩素化ポリオレフィン樹脂「スーパークロンＨＰ６２０」３０部、トルエン７０部を窒素気流下で攪拌しながら６０℃、２時間溶解させて、固形分３０％の樹脂ワニスｒ（ｂ）を得た。
【００２９】
＜樹脂ワニスｒ（ｃ）の調製＞
撹拌機、温度計、還流冷却器および窒素ガス導入管を備えた四ツ口フラスコにて日信化学株式会社製塩化ビニル―酢酸ビニル共重合樹脂「ソルバインＡ」３０部、メチルエチルケトン７０部を窒素気流下で攪拌しながら６０℃、２時間溶解させて、固形分３０％の樹脂ワニスｒ（ｄ）を得た。
【００３０】
＜樹脂ワニスｒ（ｄ）の調製＞
撹拌機、温度計、還流冷却器および窒素ガス導入管を備えた四ツ口フラスコにて荒川化学株式会社製ライムロジン樹脂３０部、トルエン７０部を窒素気流下で攪拌しながら６０℃、２時間溶解させて、固形分３０％の樹脂ワニスｒ（ｄ）を得た。
表１に樹脂ワニスを記す。
【００３１】
＜カーボンブラックの選定＞
本実施例では以下のカーボンブラックを使用し、紙用グラビア墨インキ組成物を作成した。
ｃｂ（ａ）：コロンビヤンカーボン社製「ラーベン１０４０パウダー」（ＤＢＰ吸油量  １００ｍｌ／１００ｇ）
ｃｂ（ｂ）：東海カーボン社製「シーストＳＶＨ」（ＤＢＰ吸油量  １４０ｍｌ／１００ｇ）
ｃｂ（ｃ）：三菱化学社製「ミツビシカーボン＃３０」（ＤＢＰ吸油量  １１３ｍｌ／１００ｇ）
ｃｂ（ｄ）：コロンビヤンカーボン社製「ラーベン１０６０ウルトラパウダー」（ＤＢＰ吸油量  ５０ｍｌ／１００ｇ）
ｃｂ（ｅ）：コロンビヤンカーボン社製「ラーベン２０００パウダー」（ＤＢＰ吸油量  ７０ｍｌ／１００ｇ）
ｃｂ（ｆ）：コロンビヤンカーボン社製「ラーベン１０８０ウルトラパウダー」（ＤＢＰ吸油量  ６０ｍｌ／１００ｇ）
ｃｂ（ｇ）：コロンビヤンカーボン社製「ラーベン５１０ウルトラパウダー」（ＤＢＰ吸油量  ９０ｍｌ／１００ｇ）
ｃｂ（ｈ）：東海カーボン社製「シースト１１６ＨＭ」（ＤＢＰ吸油量  １５８ｍｌ／１００ｇ）
ｃｂ（ｉ）：デグサ社製「プリンテックス３５パウダー」（ＤＢＰ吸油量  ４２ｍｌ／１００ｇ）
ｃｂ（ｊ）：東海カーボン社製「シースト３００」（ＤＢＰ吸油量  ７５ｍｌ／１００ｇ）
【００３２】
[実施例１]
＜紙用グラビア墨インキ組成物１の調製＞
樹脂ワニスｒ（ａ）：３０部、高吸油量カーボンブラックｃｂ（ａ）：５部、低吸油量カーボンブラックｃｂ（ｅ）：５部、溶剤として酢酸エチル：１０部を混合し、サンドミルで混練しミルベースを作成した。これに、離合社製のザーンカップＮｏ．３で１５秒になるように樹脂ワニスｒ（ａ）と溶剤の比率を調整して樹脂ワニスｒ（ａ）１２部、酢酸エチル３８部を加え紙用グラビア墨インキ組成物１を作成し印刷に使用した。
＜印刷物の作成方法＞
得られた印刷インキ組成物１をイワセ印刷機械株式会社のベビー印刷機を用い、コンベンショナル３０μベタ版にてノンコート紙（ＸＪ  斤量６４ｇ／ｍ2、紀州製紙株式会社製
）に印刷し、印刷物１Ｐを得た。
【００３３】
[実施例２〜１６、比較例１〜１０]
実施例２〜１６、比較例１〜１０はそれぞれ表１、表２に示す配合比にて、実施例１と同様の方法で紙用グラビア墨インキ組成物２〜２６を製造した。実施例９〜１３では、さらに無機フィラーｆ（ａ）：二酸化珪素（サイリシア３５０  富士シリシア株式会社製）、ｆ（ｂ）：炭酸マグネシウム（炭酸マグネシウム金星  神島化学工業株式会社製）ｆ（ｃ）：炭酸カルシウム（白艶華T−DD  白石カルシウム株式会社製）、ｆ（ｄ）：硫酸バリウム（沈降性硫酸バリウムBM−１１０  堺化学工業株式会社製）をミルベース作成時に混合し、サンドミルにて混練した。
【００３４】
実施例１〜１６、比較例１〜１０で得た印刷物について、黒色感とノンコート紙接着性を、実施例１〜１６、比較例１〜１０で得た墨インキ組成物について、印刷適性の評価を行った。以下に評価方法と評価基準を示す。結果を表２，３に記す。
【００３５】
＜黒色感＞
印刷物の濃度をＸ−ＲＩＴＥ濃度計にて評価した。実用可能レベルは△以上である。
◎：墨濃度が１．３以上である。
○：墨濃度が１．２以上〜１．３未満である
△：墨濃度が１．１以上１．２未満である。
×：墨濃度が１．１未満である。
【００３６】
＜ノンコート紙接着性＞
印刷物に１．２ｃｍ幅ニチバン株式会社製セロハンテープを貼り付け、剥離させ剥離時の界面を観察した。実用可能レベルは△以上である。
○：原紙が剥ける。
△：原紙が剥ける部分、インキ塗膜が取られる部分が同時に発生する。
×：インキ塗膜が取られる。
【００３７】
＜印刷適性＞
ＮＢＲ（ニトリルブタジエンゴム）製のゴム硬度８０Ｈｓの圧胴、刃先の厚みが６０μｍ（母材の厚み４０μｍ、片側セラミック層の厚み１０μｍ）のセラミックメッキドクターブレード、東洋プリプレス株式会社製電子彫刻版（スタイラス角度１２０度、２５０線／ｉｎｃｈ）、および印刷インキ組成物を富士機械工業株式会社製グラビア印刷機にセットしドクター圧２ｋｇ／ｃｍ2、１００ｍ／分の回転速度で版を３０分間空転した後に、片面コロナ処理ＯＰＰフィルム「パイレンＰ２１６１（東洋紡績株式会社製）」のコロナ処理面に、印刷速度１００ｍ／分で印圧２ｋｇ／ｃｍ2で印刷、６０℃の熱風で乾燥し、印刷物の余白部分（非画像部）に付着したインキの量を以下の基準で目視評価した。実用可能レベルは△以上である。
○：非画像部にインキの転移が全く認められなかった。
△：非画像部の小面積にインキの転移が認められた。
×：非画像部全面にインキの転移が認められた。
【００３８】
実施例１〜１６にて調製した印刷インキ組成物は良好な黒色感、ノンコート紙接着性、印刷適性を得ることができた。一方比較例１、２、３、５、７、１０では良好な黒色感を持つ印刷物を得ることができなかった。また、比較例４、８では印刷物のノンコート紙接着性が悪く、比較例６、９では印刷適性が悪い結果となった。
【００３９】
【表１】
2015101688.tif 000002
【００４０】
【表２】
2015101688.tif 000003
【００４１】
【表３】
2015101688.tif 000004
【００４２】
【表４】
2015101688.tif 000005
【００４３】
【表５】
2015101688.tif 000006